Installation de traitement thermochimique (100) comprenant une chambre de réaction (140) et une chambre de préchauffage (110) comprenant un premier compartiment (111) définissant un premier chemin de circulation de gaz entre une première entrée de gaz (1110) et la chambre de réaction, caractérisée en ce que la chambre de préchauffage (110) comprend en outre au moins un deuxième compartiment (112) indépendant du premier compartiment (111) définissant un deuxième chemin de circulation de gaz entre une deuxième entrée de gaz (1120) et la chambre de réaction (140), le deuxième compartiment contenant un précurseur métallique ou métalloïde sous forme solide (1125) présent dans le deuxième chemin de circulation de gaz. Installation selon la revendication 1, dans laquelle le précurseur métallique ou métalloïde (1125) présent dans le deuxième compartiment est un composé ou un mélange de composés choisis parmi : le zirconium, le titane, l’hafnium et l’yttrium et la deuxième entrée de gaz est reliée à une source de dichlore ou de chlorure d'hydrogène. Installation selon la revendication 2, dans laquelle le deuxième compartiment (112) comprend un plateau multi-perforé (1123) supportant le précurseur métallique ou métalloïde sous forme solide. Installation selon la revendication 3, dans laquelle une couche de laine de quartz (1124) est interposée entre le plateau multi-perforé (1123) et le précurseur métallique ou métalloïde. Installation selon l’une quelconque des revendications 1 à 4, dans laquelle la première entrée de gaz (1110) est reliée à une source de précurseur gazeux de pyrocarbone. Procédé de fabrication d’une pièce en matériau composite comprenant au moins les étapes suivantes : - réalisation d’au moins une préforme fibreuse (130) en fibres de carbone, ou en fibres réfractaires, ou un mélange de fibres de carbone et de fibres réfractaires, - chargement de la ou les préformes fibreuses (130) dans la chambre de réaction (140) d’une installation de traitement thermochimique (100) selon l’une quelconque des revendications 1 à 5, - densification de la ou les préforme fibreuses par une matrice comprenant au moins une première phase et une deuxième phase, la première phase de matrice étant formée par infiltration chimique en phase gazeuse à partir d’un premier précurseur gazeux (150) introduit dans le premier compartiment (111) de la chambre de préchauffage (110) de l’installation de traitement thermochimique, la deuxième phase de matrice étant formée par infiltration chimique en phase gazeuse à partir d’un deuxième précurseur gazeux (170) obtenu par réaction entre un gaz réactif (160) introduit dans le deuxième compartiment (112) de la chambre de préchauffage (110) de l’installation de traitement thermochimique et le précurseur métallique ou métalloïde( 1125) sous forme solide présent dans le deuxième compartiment. Procédé selon la revendication 6, dans lequel le précurseur métallique ou métalloïde (1125) présent dans le deuxième compartiment (112) est un composé ou un mélange de composés choisis parmi : le zirconium, le titane, l’hafnium et l’yttrium et le gaz réactif (160) introduit dans le deuxième compartiment du dichlore ou du chlorure d'hydrogène. Procédé selon la revendication 7, dans lequel le deuxième compartiment (112) comprend un plateau multi-perforé (1123) supportant le précurseur métallique ou métalloïde sous forme solide. Procédé selon la revendication 8, dans lequel une couche de laine de quartz (1124) est interposée entre le plateau multi-perforé (1123) et le précurseur métallique ou métalloïde. Procédé selon l’une quelconque des revendications 6 à 9, dans lequel le premier précurseur gazeux (150) est un précurseur de pyrocarbone.